따라서 , 높 은 압축강도 가 요구 되 는 용도 에 , 이 다공질 실리카 계 입자 를 사용 하 는 경우 에 는 , 상기 다공질 실리카 계 입자 의 건조 분체 를 소성 할 필요 가 있 다 . 즉 , 상기 공정 ( f ) 에서 얻 어 진 다공질 실리카 계 입자 의 건조 분체 를 , 200 ∼ 800 ℃ 의 온도 에서 , 1 ∼ 24 시간 , 소성 하 는 것 이 바람직 한다 . 여기 서 , 상기 소성 온도 가 200 ℃ 미만 에서 는 , 다공질 실리카 계 입자 를 구성 하 는 일차 입자 끼리 의 실록 산 결합 이 충분 하 지 않 기 때문 에 , 압축강도 의 향상 을 기대 할 수 없 고 , 또한 상기 소성 온도 가 800 ℃ 를 넘 으면 , 입자 의 소결 에 의해 입자 내 의 세공 이 소실 되 어 , 원 하 는 다공성 을 유지 할 수 없 게 되 고 , 나아가 서 는 결정 성 의 실리카 { 석영 ( Quartz ) } 가 생성 되 는 경우 가 있 으므로 , 바람직 하 지 않 다 . 또한 , 상기 소성 시간 이 1 시간 미만 에서 는 , 다공질 실리카 계 입자 를 구성 하 는 일차 입자 끼리 의 실록 산 결합 이 충분 하 지 않 기 때문 에 , 압축강도 의 향상 을 기대 할 수 없 고 , 또한 상기 소성 시간 이 24 시간 을 넘 어도 각별 한 효과 를 얻 을 수 없 기 때문 에 , 경제 적 이 라고 는 할 수 없 다 .